(57)【要約】      （修正有）【課題】所望の性状を有する燃料ペレットを製造することができる燃料ペレットの製造方法の提供。【解決手段】木質系バイオマス１２と、汚泥１６及び工場残渣２０の少なくとも一方とを乾燥させる乾燥工程１４，１８，２２と、乾燥処理された木質系バイオマスと、乾燥処理された汚泥及び乾燥処理された工場残渣の少なくとも一方とを混合して混合燃料３０を製造する混合工程２６と、混合燃料３０を押出し成形して燃料ペレット３２とするペレット化工程２８と、成形された燃料ペレット３２の性状を解析し、性状が予め設定した閾値内に収まるように、混合工程２６における木質系バイオマス１２に対する汚泥１６及び工場残渣２０の少なくとも一方の混合割合、乾燥工程１４，１８，２２における乾燥時間、乾燥温度、ペレット化工程２８における混合燃料３０の押出し圧力の内の少なくとも一つを調整する調整工程と、を有する。【選択図】図１
2019172766.tif 000002
【特許請求の範囲】
【請求項１】
木質系バイオマスと、汚泥及び工場残渣の少なくとも一方とを乾燥させる乾燥工程と、
乾燥処理された前記木質系バイオマスと、乾燥処理された前記汚泥及び乾燥処理された前記工場残渣の少なくとも一方とを混合して混合燃料を製造する混合工程と、
前記混合燃料を押出し成形して燃料ペレットとするペレット化工程と、
成形された前記燃料ペレットの性状を解析し、前記燃料ペレットの性状が予め設定した閾値内に収まるように、前記混合工程における前記木質系バイオマスに対する前記汚泥及び前記工場残渣の少なくとも一方の混合割合、前記乾燥工程における乾燥時間、前記乾燥工程における乾燥温度、前記ペレット化工程における前記混合燃料の押出し圧力の内の少なくとも一つを調整する調整工程と、
を有する燃料ペレットの製造方法。
【請求項２】
前記木質系バイオマスを粉砕する粉砕工程を有する、請求項１に記載の燃料ペレットの製造方法。
【請求項３】
前記木質系バイオマスは竹である、請求項１または請求項２に記載の燃料ペレットの製造方法。
【請求項４】
前記解析で前記燃料ペレットの含水率を測定し、測定した含水率に応じて前記調整を行う、請求項１〜請求項３の何れか１項に記載の燃料ペレットの製造方法。
【請求項５】
前記解析で前記燃料ペレットの燃焼させた際の高位発熱量を測定し、測定した高位発熱量に応じて前記調整を行う、請求項１〜請求項４の何れか１項に記載の燃料ペレットの製造方法。
【請求項６】
前記解析で前記燃料ペレットの硫黄の含有量を測定し、測定した前記硫黄の含有量に応じて前記調整を行う、請求項１〜請求項５の何れか１項に記載の燃料ペレットの製造方法。
【請求項７】
前記解析で前記燃料ペレットの塩素の含有量を測定し、測定した前記塩素の含有量に応じて前記調整を行う、請求項１〜請求項６の何れか１項に記載の燃料ペレットの製造方法。
【請求項８】
前記解析で前記燃料ペレットのハードグローブ粉砕性指数を測定し、測定したハードグローブ粉砕性指数に応じて前記調整を行う、請求項１〜請求項７の何れか１項に記載の燃料ペレットの製造方法。
【請求項９】
前記木質系バイオマスに混合する前記汚泥及び前記工場残渣は、前記木質系バイオマスよりもカリウムの含有量が少ないものを用いる、請求項１〜請求項８の何れか１項に記載の燃料ペレットの製造方法。
【請求項１０】
前記木質系バイオマスに混合する前記汚泥及び前記工場残渣は、前記木質系バイオマスよりナトリウムの含有量が少ないものを用いる、請求項１〜請求項９の何れか１項に記載の燃料ペレットの製造方法。
【発明の詳細な説明】
【技術分野】
【０００１】
本発明は、燃料ペレットの製造方法に関する。
【背景技術】
【０００２】
特許文献１〜３に示すように、バイオマス燃料が知られている。バイオマスは安定して供給することが困難であるため、汚泥等をバインダー（繋ぎ）として使用して、ペレット化することが試みられている。
【先行技術文献】
【特許文献】
【０００３】
【特許文献１】特許第５８８３３７４号公報
【特許文献２】特許第５９４１１８３号公報
【特許文献３】特開２０１５−２０９４５２号公報
【発明の概要】
【発明が解決しようとする課題】
【０００４】
しかし、発熱量や組成の変動の大きい地域のバイオマスを用いると、製造されたペレットの性状のばらつきも大きくなるという問題があった。
【０００５】
本発明は、上記事実を考慮して、所望の性状を有する燃料ペレットを製造することができる燃料ペレットの製造方法を提供することを目的とする。
【課題を解決するための手段】
【０００６】
請求項１に記載の燃料ペレットの製造方法は、木質系バイオマスと、汚泥及び工場残渣の少なくとも一方とを乾燥させる乾燥工程と、乾燥させた前記木質系バイオマスを粉砕する粉砕工程と、粉砕された前記木質系バイオマスと、汚泥及び工場残渣の少なくとも一方とを混合して混合燃料を製造する混合工程と、前記混合燃料を押出し成形して燃料ペレットとするペレット化工程と、成形された前記燃料ペレットの性状を解析し、前記燃料ペレットの性状が予め設定した閾値内になるように、前記混合工程における前記木質系バイオマスに対する前記汚泥及び前記工場残渣の少なくとも一方の混合割合、前記乾燥工程における乾燥時間、前記乾燥工程における乾燥温度、前記ペレット化工程における前記混合燃料の押出し圧力の内の少なくとも一つを調整する調整工程と、を有する。
【０００７】
請求項１に記載の燃料ペレットの製造方法では、乾燥工程で、木質系バイオマスと、汚泥及び工場残渣の少なくとも一方とを乾燥させる。
【０００８】
混合工程では、乾燥処理された木質系バイオマスと、乾燥処理された汚泥及び乾燥処理された工場残渣の少なくとも一方とを混合して混合燃料を製造する。
【０００９】
ペレット化工程では、混合燃料を押出し成形して燃料ペレットとする。
【００１０】
そして、調整工程において、押出し成形された燃料ペレットの性状を解析し、ペレットの性状が予め設定した閾値内になるように、混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整する。
【００１１】
これにより、予め設定した閾値内の性状となった所望の燃料ペレットを得ることが可能となる。言い換えれば、燃料ペレットの製造方法では、フィードバック制御が行われており、これにより、予め設定した閾値内の性状となった所望の燃料ペレットを得ることができる。
【００１２】
請求項２に記載の発明は、請求項１に記載の燃料ペレットの製造方法において、前記木質系バイオマスを粉砕する粉砕工程を有する。
【００１３】
請求項２に記載の燃料ペレットの製造方法では、粉砕工程で木質系バイオマスを粉砕することができる。したがって、木質系バイオマスと、汚泥及び工場残渣の少なくとも一方とを混合する前に、木質系バイオマスを粉砕することができる。木質系バイオマスを粉砕することで、木質系バイオマスを粉化、または細かなチップ状とすることができ、混合工程において、木質系バイオマスと汚泥及び工場残渣の少なくとも一方とを均一に混合することが可能となる。
【００１４】
請求項３に記載の発明は、請求項１または請求項２に記載の燃料ペレットの製造方法において、前記木質系バイオマスは竹である。
【００１５】
請求項３に記載の燃料ペレットの製造方法では、木質系バイオマスとして竹が用いられ、竹を燃料として有効利用することができる。
【００１６】
請求項４に記載の発明は、請求項１〜請求項３の何れか１項に記載の燃料ペレットの製造方法において、前記解析で前記燃料ペレットの含水率を測定し、測定した含水率に応じて前記調整を行う。
【００１７】
請求項４に記載の燃料ペレットの製造方法では、燃料ペレットの含水率を測定し、測定した含水率に応じて混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整し、予め設定した閾値内の性状、一例として所望の含水率となった燃料ペレットを得ることができる。
【００１８】
請求項５に記載の発明は、請求項１〜請求項４の何れか１項に記載の燃料ペレットの製造方法において、前記解析で前記燃料ペレットの燃焼させた際の高位発熱量を測定し、測定した高位発熱量に応じて前記調整を行う。
【００１９】
請求項５に記載の燃料ペレットの製造方法では、燃料ペレットの燃焼させた際の高位発熱量を測定し、測定した高位発熱量に応じて測定した含水率に応じて混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整し、予め設定した閾値内の性状となった、一例として所望の高位発熱量となった燃料ペレットを得ることができる。
【００２０】
請求項６に記載の発明は、請求項１〜請求項５の何れか１項に記載の燃料ペレットの製造方法において、前記解析で前記燃料ペレットの硫黄の含有量を測定し、測定した前記硫黄の含有量に応じて前記調整を行う。
【００２１】
請求項６に記載の燃料ペレットの製造方法では、燃料ペレットの硫黄の含有量を測定し、測定した硫黄の含有量に応じて混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つ、例えば、木質系バイオマスに対する汚泥及び工場残渣の少なくとも一方の混合割合を調整し、予め設定した閾値内の性状となった、一例として所望の硫黄の含有量となった燃料ペレットを得ることができる。
【００２２】
請求項７に記載の発明は、請求項１〜請求項６の何れか１項に記載の燃料ペレットの製造方法において、前記解析で前記燃料ペレットの塩素の含有量を測定し、測定した前記塩素の含有量に応じて前記調整を行う。
【００２３】
請求項７に記載の燃料ペレットの製造方法では、燃料ペレットの塩素の含有量を測定し、測定した塩素の含有量に応じて混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つ、例えば、木質系バイオマスに対する汚泥及び工場残渣の少なくとも一方の混合割合を調整し、予め設定した閾値内の性状となった、一例として所望の塩素の含有量となった燃料ペレットを得ることができる。
【００２４】
請求項８に記載の発明は、請求項１〜請求項７の何れか１項に記載の燃料ペレットの製造方法において、前記解析で前記燃料ペレットのハードグローブ粉砕性指数を測定し、測定したハードグローブ粉砕性指数に応じて前記調整を行う。
【００２５】
請求項８に記載の燃料ペレットの製造方法では、燃料ペレットのハードグローブ粉砕性指数を測定し、測定したハードグローブ粉砕性指数に応じて混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整し、予め設定した閾値内の性状となった、一例として所望のハードグローブ粉砕性指数となった燃料ペレットを得ることができる。  
【００２６】
請求項９に記載の発明は、請求項１〜請求項８の何れか１項に記載の燃料ペレットの製造方法において、前記木質系バイオマスに混合する前記汚泥及び前記工場残渣は、前記木質系バイオマスよりもカリウムの含有量が少ないものを用いる。
【００２７】
請求項９に記載の燃料ペレットの製造方法では、木質系バイオマスに混合する汚泥及び工場残渣を、木質系バイオマスよりもカリウムの含有量が少ないものとすることで、木質系バイオマスのみで製造する場合よりも燃料ペレットのカリウムの含有量を下げることができる。
【００２８】
請求項１０に記載の発明は、請求項１〜請求項９の何れか１項に記載の燃料ペレットの製造方法において、前記木質系バイオマスに混合する前記汚泥及び前記工場残渣は、前記木質系バイオマスよりもナトリウムの含有量が少ないものを用いる。
【００２９】
請求項１０に記載の燃料ペレットの製造方法では、木質系バイオマスに混合する汚泥及び工場残渣を、木質系バイオマスよりもナトリウムムの含有量が少ないものとすることで、木質系バイオマスのみで製造する場合よりも燃料ペレットのナトリウムの含有量を下げることができる。
【発明の効果】
【００３０】
以上説明したように、本発明の燃料ペレットの製造法によれば、所望の性状を有する燃料ペレットを製造することができる、という優れた効果を有する。
【図面の簡単な説明】
【００３１】
【図１】本発明の一実施形態に係る燃料ペレット製造装置を示す構成図である。
【図２】本発明の一実施形態に係る燃料ペレットの製造方法の制御の一例を説明するフローチャートである。
【図３】本発明の一実施形態に係る燃料ペレットの製造方法の制御の他の例を説明するフローチャートである。
【発明を実施するための形態】
【００３２】
以下、本発明の一実施形態に係る燃料ペレットの製造方法を図面にしたがって説明する。図１には、本実施形態の燃料ペレットの製造方法を実現するための燃料ペレット製造装置１０が示されている。
【００３３】
燃料ペレット製造装置１０は、木質系バイオマス１２を乾燥する木質系バイオマス乾燥装置１４、汚泥１６を乾燥する汚泥乾燥装置１８、工場残渣２０を乾燥する工場残渣乾燥装置２２、木質系バイオマス粉砕装置２４、混合装置２６、押出し装置２８を備えている。
【００３４】
木質系バイオマス乾燥装置１４は、水分を含んだ木質系バイオマス１２をガスバーナー、電気ヒーター等で加熱して乾燥させる。汚泥乾燥装置１８は、水分を含んだ汚泥をガスバーナー、電気ヒーター等で加熱して乾燥させる。また、工場残渣乾燥装置２２は、水分を含んだ工場残渣をガスバーナー、電気ヒーター等で加熱して乾燥させる。本実施形態では、汚泥乾燥装置１８、及び工場残渣乾燥装置２２の３台の乾燥装置を用いているが、例えば、一台の乾燥装置で木質系バイオマス１２、汚泥１６、工場残渣２０の乾燥を行っても良い。
【００３５】
木質系バイオマス１２としては、一例として、竹、間伐材等を用いることができる。汚泥１６としては、一例として、下水汚泥、工場の汚泥、浄化槽の汚泥等の有機物を用いることができる。なお、汚泥１６としては、木質系バイオマス１２よりもカリウムの含有量が低いものを用いることが好ましい。工場残渣２０としては、一例として、食品工場の野菜、肉、魚、穀物等の有機物を用いることができる。なお、工場残渣２０としては、木質系バイオマス１２よりもカリウムの含有量が低いものを用いることが好ましい。
【００３６】
混合装置２６は、粉砕された乾燥処理され木質系バイオマス１２と、乾燥処理された汚泥１６、及び乾燥処理された工場残渣２０の少なくとも一方とを均一に混合し、混合燃料３０を得る。
【００３７】
押出し装置２８は、混合燃料３０を押出し成形してカットすることで、燃料ペレット３２を製造することができる。なお、押出し装置２８は、混合燃料３０の押出し圧力を可変することができる。また、押出し装置２８は、口金（図示せず）を交換することで、種々の断面形状、及び種々の断面積の燃料ペレット３２を得ることができる。燃料ペレット３２としては、例えば、直径１０ｍｍ、長さ５０ｍｍの円柱形状（断面形状が円形）のものを挙げることができるが、寸法、形状等はこれに限らない。
【００３８】
ここで、燃料ペレット３２は、一例として石炭火力発電所３４の燃料として用いることができる。石炭火力発電所３４の燃料として用いる場合には、石炭と同様の扱い易さ、燃え易さ、高位発熱量等を有することが望ましい。そのため、燃料ペレット３２としては、形状が安定し、含水率及び高位発熱量のばらつきが抑えられた、所望の性状を有するものが望ましい。
【００３９】
本実施形態の燃料ペレットの製造方法の一例を、図２に示すフローチャートにしたがって説明する。
【００４０】
ステップ１００では、木質系バイオマス乾燥装置１４を用いて、予め設定した量の木質系バイオマス１２を予め設定した条件（乾燥温度、乾燥時間）で乾燥させる（乾燥工程の一例）。
【００４１】
ステップ１０６では、乾燥処理された木質系バイオマス１２を、木質系バイオマス粉砕装置２４を用いて予め設定したサイズ以下となるように粉砕する（粉砕工程の一例）。これにより、後工程において、汚泥１６や工場残渣２０と混合し易くなり、燃料ペレット化も容易になる。
【００４２】
ステップ１０２では、汚泥乾燥装置１８を用いて、予め設定した量の汚泥１６を予め設定した条件（乾燥温度、乾燥時間）で乾燥させる（乾燥工程の一例）。
【００４３】
ステップ１０４では、工場残渣乾燥装置２２を用いて、予め設定した量の工場残渣２０を予め設定した条件（乾燥温度、乾燥時間）で乾燥させる（乾燥工程の一例）。
【００４４】
ステップ１０６では、混合装置２６を用いて、乾燥処理され粉砕された木質系バイオマス１２に対して、予め設定した混合割合となるように乾燥処理された汚泥１６及び乾燥処理された工場残渣２０の少なくとも一方とを均一に混合して混合燃料３０を得る（混合工程の一例）。
【００４５】
ステップ１０８では、押出し装置２８を用いて、予め設定した押出し圧力で混合燃料３０を押出し成形し、燃料ペレット３２を得る（ペレット化工程の一例）。なお、押出し成形する材料が木質系バイオマス１２のみでは、押出し成形しても崩れやすく、ペレット化は難しいが、本実施形態では、汚泥１６や工場残渣２０がバインダーの役目をするので、ペレット化は容易であり、所望の形状を保った取り扱いや保存が良好な燃料ペレット３２を得ることができる。
【００４６】
ステップ１１０は、成形された燃料ペレット３２の性状を解析装置３６で解析し、燃料ペレット３２の性状が予め設定した閾値内に入っているか否かを判断する。ステップ１１０で、燃料ペレット３２の性状が予め設定した閾値内に入っていると判断されれば、処理を終了する。一方、燃料ペレット３２の性状が予め設定した閾値内に入っていないと判断されれば、ステップ１００へ戻る。そして、混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整する。
【００４７】
本実施形態の燃料ペレットの製造方法では、混合割合、乾燥時間、乾燥温度、押出し圧力を調整することで、性状を予め設定した閾値内に収めた燃料ペレット３２を得ることができる。燃料ペレット３２の性状とは、一例として、含水率、高位発熱量、ハードグローブ粉砕性指数（ＨＧＩ）、カリウムの含有量等であり、各々の値は解析装置３６で測定される。
【００４８】
含水率を測定した場合は、以後製造する燃料ペレット３２が予め設定した含水率となるように、混合工程における木質系バイオマス１２に対する汚泥１６及び工場残渣２０の少なくとも一方の混合割合、乾燥工程における乾燥時間、乾燥工程における乾燥温度、ペレット化工程における混合燃料３０の押出し圧力の内の少なくとも一つを調整する。含水率は、水分計等を用いて測定することができる。燃料ペレット３２の含水率を低く抑えることで、燃料ペレット３２を着火し易くしたり、燃料ペレット３２の高位発熱量を多くすることが可能となる。
【００４９】
高位発熱量を測定した場合は、以後製造する燃料ペレット３２が予め設定した高位発熱量となるように、混合工程における木質系バイオマス１２に対する汚泥１６及び工場残渣２０の少なくとも一方の混合割合、乾燥工程における乾燥時間、乾燥工程における乾燥温度、ペレット化工程における混合燃料３０の押出し圧力の内の少なくとも一つを調整する。これにより、高位発熱量の多い燃料ペレット３２を得ることができる。なお、高位発熱量（ＭＪ／ｋｇ）は、例えば、熱量計等を用いて測定することができる。
【００５０】
ハードグローブ粉砕性指数を測定した場合は、以後製造する燃料ペレット３２が予め設定したハードグローブ粉砕性指数となるように、混合工程における木質系バイオマス１２に対する汚泥１６及び工場残渣２０の少なくとも一方の混合割合、乾燥工程における乾燥時間、乾燥工程における乾燥温度、ペレット化工程における混合燃料３０の押出し圧力の内の少なくとも一つを調整する。
【００５１】
ハードグローブ粉砕性指数とは、粉砕性を評価するパラメータであり、ＪＩＳ  Ｍ  ８８０１に試験方法の記載がある。石炭火力発電所３４において、石炭の代わりに燃料ペレット３２を用いることが考えられるが、石炭を微粒子状に細かく粉砕して燃焼させる微粉炭火力発電方式を採用している石炭火力発電所３４においては、石炭と同様に、燃料ペレット３２を細かく粉砕して燃焼させる必要がある。したがって、微粉炭火力発電方式を採用している石炭火力発電所３４で使用する燃料ペレット３２としては、ハードグローブ粉砕性指数を、石炭と同様の値にする、または近づけることが好ましい。
【００５２】
カリウムやナトリウムの含有量を測定した場合は、以後製造する燃料ペレット３２が予め設定したカリウムやナトリウムの含有量未満となるように、混合工程における木質系バイオマス１２に対する汚泥１６及び工場残渣２０の少なくとも一方の混合割合を調整する。例えば、木質系バイオマス１２の一例としての竹には、カリウム、ナトリウム等が含まれているが、これらは火力発電所の燃焼炉を損傷させる原因物質となっている。したがって、燃料ペレット３２は、カリウム、及びナトリウムの含有量が少ない方がよい。
【００５３】
木質系バイオマス１２、汚泥１６、工場残渣２０は、それらの種類により成分にばらつきがある。また、木質系バイオマス１２は、同じ産地の同じ植物であっても、季節の変動により成分が大きくばらつく場合がある。したがって、本実施形態のように混合工程における木質系バイオマスに対する汚泥及び工場残渣の少なくとも一方の混合割合、乾燥工程における乾燥時間、乾燥工程における乾燥温度、ペレット化工程における混合燃料の押出し圧力の内の少なくとも一つを調整することで、予め定めた性状の燃料ペレット３２、即ち、安定した高品質の燃料ペレット３２を製造することができる。したがって、本実施形態のバイオマス燃料の製造方法によれば、石炭火力発電所３４において好適に用いることができる燃料ペレット３２を製造することができる。
【００５４】
さらに、本実施形態の燃料ペレットの製造方法では、木質系バイオマス１２として竹を用いた場合、竹よりもカリウム、及びナトリウムの含有量が少ない汚泥１６、及び工場残渣２０の少なくとも一方を混合して燃料ペレット３２を製造することができるので、竹のみで燃料ペレット３２を製造した場合に比較して、燃料ペレット中のカリウム、及びナトリウムの含有量を少なくすることができる。これにより、石炭火力発電所３４の燃焼炉のカリウム、及びナトリウムによる損傷を抑制することができる。なお、竹に対する汚泥１６、及び工場残渣２０の少なくとも一方の混合率を調整することで、燃料ペレット中のカリウム、及びナトリウムの含有量を、予め設定した値（燃焼炉を損傷し難くできる値）よりも少なくすることが可能である。
【００５５】
なお、上記測定（解析）、及び調整が、本発明の調整工程に相当する。
燃料ペレット３２の材料となる木質系バイオマス１２の性状、汚泥１６の性状、及び工場残渣２０の性状は、それらの種類、季節、生産地、ロット等の様々な要因により変動する。そのため、性状の測定（解析）は、定期的に行ったり、また、それらの要因が変わる毎に行う必要がある。
【００５６】
なお、ナトリウムの含有量は、ＪＩＳ  Ｋ０１０２（２０１６）−４８．２に記載の方法により測定することができる。
カリウムの含有量は、ＪＩＳ  Ｋ０１０２（２０１６）−４９．２に記載の方法により測定することができる。
含水率は、ＪＩＳ  Ｍ８８１２（２００６）−５．２に記載の方法によって測定することができる。
燃料ペレット３２は、含水率が１０％未満、硫黄の含有量が１％未満、塩素の含有量が０．１％未満であることが好ましい。
【００５７】
［その他の実施形態］
以上、本発明の一例について説明したが、本発明は、上記に限定されるものでなく、上記以外にも、その主旨を逸脱しない範囲内において種々変形して実施可能であることは勿論である。
【００５８】
図１に示す燃料ペレット製造装置１０は、本発明の燃料ペレットの製造方法を実現するための一例であり、本発明の主旨を逸脱しない範囲内において種々変形して実施可能である。また、図２に示すフローチャートは、制御の一例を示すものであり、本発明の主旨を逸脱しない範囲内で種々の変更が可能である。例えば、図３に示すように、ステップ１００及びステップ１０２と、ステップ１０４及びステップ１０６とは、並行して進めてもよい。
【００５９】
上記実施形態では、木質系バイオマス１２、汚泥１６、及び工場残渣２０を混合工程の前に乾燥処理したが、更に、混合工程とペレット化工程の間で混合燃料３０の乾燥処理を行ってもよく、製造された燃料ペレット３２を乾燥処理してもよい。
【００６０】
上記実施形態では、燃料ペレット３２の含水率を測定し、測定結果に基づいて、木質系バイオマス１２、汚泥１６、工場残渣２０の乾燥条件を変更し、以後製造される燃料ペレット３２の含水率を、予め設定した値よりも少なくなるように制御をしたが、燃料ペレット３２の含水率の測定結果が、予め設定した値以上であった場合には、製造された燃料ペレット３２を乾燥処理してもよい。
【００６１】
上記実施形態では、木質系バイオマス１２、汚泥１６、工場残渣２０をガスバーナー、電気ヒーター等で加熱して乾燥させたが、燃料ペレット３２を燃やした熱で乾燥を行ってもよい。これにより、外部よりガスや電力を供給せずに乾燥処理を行うことができる。また、木質系バイオマス１２、汚泥１６、工場残渣２０は、天日干し等の自然乾燥により乾燥処理してもよい。
【００６２】
上記実施形態では、粉砕工程を乾燥工程の後で行ったが、粉砕工程を乾燥工程の前に行ってもよい。また、実施形態では、木質系バイオマス１２を粉砕する粉砕工程が設けられていたが、仕入れた木質系バイオマス１２の形状が粉状、やチップ状であれば、粉砕工程を省略することもできる。
【００６３】
上記実施形態では、木質系バイオマス１２の乾燥、汚泥１６の乾燥、及び工場残渣２０の乾燥を順に行ったが、木質系バイオマス１２、汚泥１６、及び工場残渣２０の乾燥はこれらの順番で行わなくてもよく、いずれか２つの乾燥、または３つ乾燥を同時に行ってもよい。
【００６４】
上記実施形態では、燃料ペレット３２の性状の測定（解析）として、高位発熱量、ハードグローブ粉砕性指数、カリウムの含有量、ナトリウムの含有量、及び含水率を測定したが、その他の成分、例えば、硫黄の含有量、塩素の含有量を測定してもよく、測定した硫黄の含有量、及び測定した塩素の含有量に基づいて、例えば、木質系バイオマス１２に対する汚泥１６及び工場残渣２０の少なくとも一方の混合割合等を調整してもよい。これにより、硫黄の含有量、及び塩素の含有量の少ない燃料ペレット３２を得ることができる。なお、硫黄の含有量は、燃焼−硫黄クロマトグラフ法によって測定することができる。また、塩素の含有量は、燃焼−硫黄クロマトグラフ法によって測定することができる。ここでの含有量は、重量（質量）％の事である。
【００６５】
さらに、燃料ペレット３２の性状の測定（解析）として、カルシウムの含有量、マグネシウムの含有量を測定してもよく、測定したカルシウムの含有量、及び測定したマグネシウムの含有量に基づいて、例えば、木質系バイオマス１２に対する汚泥１６及び工場残渣２０の少なくとも一方の混合割合等を調整してもよい。これにより、カルシウムの含有量、及びマグネシウムの含有量の少ない燃料ペレット３２を得ることができる。
【００６６】
上記実施形態では、燃料ペレット３２を石炭火力発電所３４の燃料として用いたが、他の用途に用いてもよい。
【符号の説明】
【００６７】
１０    燃料ペレット製造装置
１２    木質系バイオマス
１４    木質系バイオマス乾燥装置
１６    汚泥
１８    汚泥乾燥装置
２０    工場残渣
２２    工場残渣乾燥装置
２４    木質系バイオマス粉砕装置
２６    混合装置
２８    押出し装置
３０    混合燃料
３２    燃料ペレット
【図１】
2019172766.tif 000003
【図２】
2019172766.tif 000004
【図３】
2019172766.tif 000005